(57)【要約】  本発明では、支持基材層の上部および下部にそれぞれ下記化学式１のエポキシポリシロキサン含む第１樹脂組成物の硬化物を含む上部コーティング層および下記化学式１のエポキシポリシロキサンと弾性重合体を９５：５〜６０：４０の重量比で含む第２樹脂組成物の硬化物を含む下部コーティング層を含むことによって、優れた硬度特性と共に、改善された柔軟性および曲げ特性を示すハードコーティングフィルム｛ＨＡＲＤ  ＣＯＡＴＩＮＧ  ＦＩＬＭ｝が提供される：  ［化学式１］  （Ｒ１ＳｉＯ３／２）ａ（Ｒ２ＳｉＯ３／２）ｂ（ＯＲ）ｃ  上記化学式１中、Ｒ１、Ｒ２、Ｒ、ａ、ｂ、およびｃは明細書中で定義した通りである。【特許請求の範囲】
【請求項１】
支持基材層；
前記支持基材層の上に位置する上部コーティング層；および
前記支持基材層の下に位置する下部コーティング層
を含み、
前記上部コーティング層は、下記化学式１のエポキシポリシロキサン含む第１樹脂組成物の硬化物を含み、
前記下部コーティング層は、下記化学式１のエポキシポリシロキサンと弾性重合体を９５：５〜６０：４０の重量比で含む第２樹脂組成物の硬化物を含む、
ハードコーティングフィルム：
［化学式１］
（Ｒ１ＳｉＯ３／２）ａ（Ｒ２ＳｉＯ３／２）ｂ（ＯＲ）ｃ
上記化学式１中、
Ｒ１は、下記化学式２で表される官能基であり、
［化学式２］
【化１】
2021516173.tif 000008
上記化学式２中、
Ｒａは、置換もしくは非置換の炭素数１〜６のアルキレン基、置換もしくは非置換の炭素数２〜２０のアルケニレン基、置換もしくは非置換の炭素数２〜２０のアルキニレン基、−Ｒｂ−ＣＨ＝ＣＨ−ＣＯＯ−Ｒｃ−、−Ｒｄ−ＯＣＯ−ＣＨ＝ＣＨ−Ｒｅ−、−ＲｆＯＲｇ−、−ＲｈＣＯＯＲｉ−、および−ＲｊＯＣＯＲｋ−からなる群より選択され、
Ｒｂ〜Ｒｋはそれぞれ独立して、単一結合であるか、または置換もしくは非置換の炭素数１〜６のアルキレン基であり、
Ｒ２は、置換もしくは非置換の炭素数１〜２０のアルキル基、置換もしくは非置換の炭素数３〜２０のシクロアルキル基、置換もしくは非置換の炭素数２〜２０のアルケニル基、置換もしくは非置換の炭素数２〜２０のアルキニル基、置換もしくは非置換の炭素数６〜２０のアリール基、置換もしくは非置換の炭素数７〜２０のアリールアルキル基、置換もしくは非置換の炭素数７〜２０のアルキルアリール基、エポキシ基、オキセタニル基、アクリレート基、メタクリレート基、および水素原子からなる群より選択され、
Ｒは、水素原子、または炭素数１〜２０のアルキル基であり、
０＜ａ≦１、０≦ｂ＜１、および０≦ｃ＜１であり、ａ＋ｂ＋ｃ＝１である。
【請求項２】
０．７≦ａ／（ａ＋ｂ）≦１である、
請求項１に記載のハードコーティングフィルム。
【請求項３】
０≦ｂ＜０．５および０＜ｃ＜０．５である、
請求項２に記載のハードコーティングフィルム。
【請求項４】
前記Ｒ１は、グリシジル基、またはグリシドキシプロピル基である、
請求項１から３のいずれか一項に記載のハードコーティングフィルム。
【請求項５】
前記Ｒ２は、炭素数１〜１２のアルキル基、炭素数３〜１２のシクロアルキル基、炭素数２〜１２のアルケニル基、ヒドロキシ基、炭素数１〜１２のアルコキシ基、アミノ基、アクリル基、メタクリル基、アクリレート基、メタクリレート基、ハロゲン基、メルカプト基、エーテル基、エステル基、アセチル基、ホルミル基、カルボキシル基、ニトロ基、スルホニル基、ウレタン基、エポキシ基、オキセタニル基、およびフェニル基からなる群より選択される１種以上の置換基で置換された、
請求項１から４のいずれか一項に記載のハードコーティングフィルム。
【請求項６】
前記Ｒ２は、アクリル基、メタクリル基、アクリレート基、メタクリレート基、ビニル基、アリル基、エポキシ基およびオキセタニル基からなる群より選択される１種以上の置換基で置換されるかまたは非置換された、炭素数１〜６のアルキル基またはフェニル基であるか；エポキシ基；オキセタニル基；アクリレート基；またはメタクリレート基であり、
Ｒは、水素原子または炭素数１〜４のアルキル基である、
請求項１から５のいずれか一項に記載のハードコーティングフィルム。
【請求項７】
前記エポキシポリシロキサンは、
エポキシ基当量が３．０〜６．３ｍｍｏｌ／ｇであり、
１，０００〜５０，０００Ｄａの重量平均分子量、
１，０００〜１０，０００Ｄａの数平均分子量、および
１．０〜３．０の分子量分布
を有する、
請求項１から６のいずれか一項に記載のハードコーティングフィルム。
【請求項８】
前記弾性重合体は、炭素数１〜２０のアルカンジオール、ポリオレフィンポリオール、ポリエステルポリオール、ポリカプロラクトンポリオール、ポリエーテルポリオール、ポリカーボネートポリオールまたはこれらの混合物からなる群より選択されるものである、
請求項１から７のいずれか一項に記載のハードコーティングフィルム。
【請求項９】
前記弾性重合体は、ポリカプロラクトンジオールまたはポリカーボネートジオールである、
請求項１から８のいずれか一項に記載のハードコーティングフィルム。
【請求項１０】
前記第１樹脂組成物は、弾性重合体をさらに含む、
請求項１から９のいずれか一項に記載のハードコーティングフィルム。
【請求項１１】
前記第１樹脂組成物および第２樹脂組成物のうちの少なくとも一つは、前記エポキシポリシロキサンと架橋可能な官能基を１以上含む反応性モノマーをさらに含む、
請求項１から１０のいずれか一項に記載のハードコーティングフィルム。
【請求項１２】
前記官能基は、脂環族エポキシ基、グリシジル基、およびオキセタニル基からなる群より選択される、
請求項１１に記載のハードコーティングフィルム。
【請求項１３】
前記反応性モノマーは、ビスフェノールＡジグリシジルエーテル、４−ビニルシクロヘキセンジオキシド、シクロヘキセンビニルモノオキシド、（３，４−エポキシシクロヘキシル）メチル３，４−エポキシシクロヘキシルカルボキシレート、３，４−エポキシシクロヘキシルメチルメタクリレート、３，４−エポキシシクロヘキサンカルボキシレート、２−（３，４−エポキシシクロヘキシル）−１，３−ジオキソラン、ビス（３，４−エポキシシクロヘキシルメチル）アジペート、ｐ−ブチルフェノールグリシジルエーテル、ブチルグリシジルエーテル、クレシルグリシジルエーテル、アリルグリシジルエーテル、フェニルグリシジルエーテル、ジグリシジルエーテル、ブタンジオールジグリシジルエーテル、リモネンジオキシド、ジエチレングリコールジグリシジルエーテル、３−メチルオキセタン、２−メチルオキセタン、３−オキセタノール、２−メチレンオキセタン、３−メチル−３−ヒドロキシメチルオキセタン、３−エチル−３−ヒドロキシメチルオキセタン、３，３−オキセタンジメタンチオール、２−エチルヘキシルオキセタン、４−（３−メチルオキセタン−３−イル）ベンゾニトリル、Ｎ−（２，２−ジメチルプロピル）−３−メチル−３−オキセタンメタンアミン、Ｎ−（１，２−ジメチルブチル）−３−メチル−３−オキセタンメタンアミン、キシレンビスオキセタン、３−エチル−３［｛（３−エチルオキセタン−３−イル）メトキシ｝メチル］オキセタン、（３−エチルオキセタン−３−イル）メチルメタクリレート、４−［（３−エチルオキセタン−３−イル）メトキシ］ブタン−１−オール、およびこれらの混合物からなる群より選択されるものである、
請求項１１または１２に記載のハードコーティングフィルム。
【請求項１４】
前記反応性モノマーは、前記エポキシポリシロキサン１００重量部に対して５〜３０重量部で含まれる、
請求項１１から１３のいずれか一項に記載のハードコーティングフィルム。
【請求項１５】
前記第１樹脂組成物および第２樹脂組成物のうちの少なくとも一つは、アクリレート系化合物、開始剤、フッ素系化合物、酸化防止剤、界面活性剤、黄変防止剤、無機充填剤、滑剤、コーティング助剤および防汚剤からなる群より選択される１種以上の添加剤をさらに含む、
請求項１から１４のいずれか一項に記載のハードコーティングフィルム。
【請求項１６】
前記上部コーティング層と下部コーティング層は、０．５：１〜１：１．５の厚さ比を有する、
請求項１から１５のいずれか一項に記載のハードコーティングフィルム。
【請求項１７】
前記支持基材層は、ポリエステル系樹脂、セルロース系樹脂、ポリカーボネート系樹脂、アクリル系樹脂、スチレン系樹脂、ポリオレフィン系樹脂、ポリイミド系樹脂、ポリエーテルスルホン系樹脂およびスルホン系樹脂からなる群より選択された１種以上の樹脂を含む、
請求項１から１６のいずれか一項に記載のハードコーティングフィルム。
【請求項１８】
請求項１から１７のいずれか一項によるハードコーティングフィルムを含む
ディスプレイ装置。
【発明の詳細な説明】
【技術分野】
【０００１】
関連出願との相互引用
本出願は２０１８年５月３日付韓国特許出願第１０−２０１８−００５１３５７号および２０１９年４月２６日付韓国特許出願第１０−２０１９−００４９０５８号に基づいた優先権の利益を主張し、当該韓国特許出願の文献に開示されたすべての内容は本明細書の一部として含まれる。
【０００２】
本発明は、優れた硬度特性と共に、改善された柔軟性および曲げ特性を示すハードコーティングフィルムに関するものである。
【背景技術】
【０００３】
最近、スマートフォン、タブレットＰＣのようなモバイル機器の発展と共にディスプレイ用基材の薄膜化およびスリム化が要求されている。このようなモバイル機器のディスプレイ用ウィンドウまたは前面板には機械的特性に優れた素材としてガラスまたは強化ガラスが一般に使用されている。しかし、ガラスおよび強化ガラスは自重が重くてモバイル機器の高重量化を招き、また外部衝撃によって破損しやすい問題があり、柔軟性が低くてフレキシブルまたはフォルダブルディスプレイ機器に適用するには限界がある。
【０００４】
このようなガラスを代替するための素材としてプラスチック樹脂が研究されている。プラスチック樹脂は軽量でありながらも壊れる恐れが少なく、柔軟性を有してモバイル機器の軽量化および柔軟化にさらに適する。代表的にポリエチレンテレフタレート（ＰＥＴ）、ポリエーテルスルホン（ＰＥＳ）、ポリエチレンナフタレート（ＰＥＮ）、ポリアクリレート（ＰＡＲ）、ポリカーボネート（ＰＣ）、ポリイミド（ＰＩ）などが使用されているが、これらプラスチック樹脂を用いた基板の場合、硬度および耐スクラッチング性がガラス素材に比べて不足する問題がある。これにより、プラスチック樹脂基板に樹脂組成物をコーティングしてハードコーティング層を形成することによって高硬度および耐摩耗性を補完しようとする方法が試みられている。
【０００５】
一例として、フォルダブル用ディスプレイ基材に対するハードコーティング用として主にＵＶ硬化の可能なアクリレート系樹脂が使用されている。しかし、前記アクリレート系樹脂は硬化時、収縮率が高く、その結果、曲げ（ｃｕｒｌ）がひどく発生するため、両面コーティングや薄いコーティングで行われなければならない。
【０００６】
また、フォルダブル用ディスプレイ基材に対するハードコーティングとして、片面コーティングを行う場合、支持基材との熱変形率差によって、耐熱耐湿条件で曲げ現象が発生した。これにより、基材の両面にハードコーティング層を形成する方法が提案されたが、フレキシブルディスプレイに適用するには柔軟性が十分でないという問題点があった。
【０００７】
これにより、優れた強度特性を維持しながらも、改善された柔軟性と曲げ特性を示すことができるハードコーティング層形成用組成物およびハードコーティングフィルムの開発が必要である。
【発明の概要】
【発明が解決しようとする課題】
【０００８】
本発明は、優れた硬度特性と共に、改善された柔軟性および曲げ特性を示すハードコーティングフィルムを提供するためのものである。
【課題を解決するための手段】
【０００９】
これにより、発明の一実施形態によれば、
支持基材層；
前記支持基材層の上に位置する上部コーティング層；および
前記支持基材層の下に位置する下部コーティング層を含み、
前記上部コーティング層は、下記化学式１のエポキシポリシロキサン含む第１樹脂組成物の硬化物を含み、
前記下部コーティング層は、下記化学式１のエポキシポリシロキサンと弾性重合体を９５：５〜６０：４０の重量比で含む第２樹脂組成物の硬化物を含む、ハードコーティングフィルムを提供する：
［化学式１］
（Ｒ１ＳｉＯ３／２）ａ（Ｒ２ＳｉＯ３／２）ｂ（ＯＲ）ｃ
上記化学式１中、
Ｒ１は、下記化学式２で表される官能基であり、
［化学式２］
【化１】
2021516173.tif 000002
上記化学式２中、
Ｒａは、置換もしくは非置換の炭素数１〜６のアルキレン基、置換もしくは非置換の炭素数２〜２０のアルケニレン基、置換もしくは非置換の炭素数２〜２０のアルキニレン基、−Ｒｂ−ＣＨ＝ＣＨ−ＣＯＯ−Ｒｃ−、−Ｒｄ−ＯＣＯ−ＣＨ＝ＣＨ−Ｒｅ−、−ＲｆＯＲｇ−、−ＲｈＣＯＯＲｉ−、および−ＲｊＯＣＯＲｋ−からなる群より選択され、
Ｒｂ〜Ｒｋはそれぞれ独立して、単一結合であるか、または置換もしくは非置換の炭素数１〜６のアルキレン基であり、
Ｒ２は、置換もしくは非置換の炭素数１〜２０のアルキル基、置換もしくは非置換の炭素数３〜２０のシクロアルキル基、置換もしくは非置換の炭素数２〜２０のアルケニル基、置換もしくは非置換の炭素数２〜２０のアルキニル基、置換もしくは非置換の炭素数６〜２０のアリール基、置換もしくは非置換の炭素数７〜２０のアリールアルキル基、置換もしくは非置換の炭素数７〜２０のアルキルアリール基、エポキシ基、オキセタニル基、アクリレート基、メタクリレート基、および水素原子からなる群より選択され、
Ｒは、水素原子、または炭素数１〜２０のアルキル基であり、
０＜ａ≦１、０≦ｂ＜１、および０≦ｃ＜１であり、ａ＋ｂ＋ｃ＝１である。
【００１０】
また、発明の他の一実施形態によれば、前記ハードコーティングフィルムを含むディスプレイ装置を提供する。
【００１１】
以下、発明の具体的な実施形態によるハードコーティングフィルムおよびその製造方法、そしてその適用についてより詳しく説明する。
【００１２】
但し、これは発明の一つの例示として提示されるものであって、これによって発明の権利範囲が限定されるのではなく、発明の権利範囲内で実施形態に対する多様な変形が可能であるのは当業者に自明である。
【００１３】
本明細書で明示的な言及がない限り、専門用語は単に特定実施例を言及するためのものであり、本発明を限定することを意図しない。
本明細書で使用される単数形態は、文句がこれと明確に反対の意味を示さない限り複数形態も含む。
【００１４】
本明細書で使用される"含む"の意味は、特定特性、領域、整数、段階、動作、要素および／または成分を具体化し、他の特定特性、領域、整数、段階、動作、要素、成分および／または群の存在や付加を除外させるのではない。
【００１５】
本明細書の化学式および官能基の記載において、"−"は結合または"結合基"を意味する。
【００１６】
また、本明細書で、重量平均分子量（Ｍｗ）および数平均分子量（Ｍｎ）は、ゲル透過クロマトグラフィー（ＧＰＣ）法によって測定したポリスチレン換算の分子量（単位：Ｄａ（Ｄａｌｔｏｎ））を意味する。前記ＧＰＣ法によって測定したポリスチレン換算の重量平均分子量を測定する過程では、通常知られた分析装置と示差屈折検出器（Ｒｅｆｒａｃｔｉｖｅ  Ｉｎｄｅｘ  Ｄｅｔｅｃｔｏｒ）などの検出器および分析用カラムを使用することができ、通常適用される温度条件、溶媒、ｆｌｏｗ  ｒａｔｅを適用することができる。前記測定条件の具体的な例として、３０℃の温度、クロロホルム溶媒（Ｃｈｌｏｒｏｆｏｒｍ）および１ｍＬ／ｍｉｎのｆｌｏｗ  ｒａｔｅが挙げられる。
【００１７】
発明の一実施形態によるハードコーティングフィルムは、
支持基材層；
前記支持基材層の上に位置する上部コーティング層；および
前記支持基材層の下に位置する下部コーティング層を含み、
前記上部コーティング層は、下記化学式１のエポキシポリシロキサン含む第１樹脂組成物の硬化物を含み、
前記下部コーティング層は、下記化学式１のエポキシポリシロキサンと弾性重合体を９５：５〜６０：４０の重量比で含む第２樹脂組成物の硬化物を含む：
［化学式１］
（Ｒ１ＳｉＯ３／２）ａ（Ｒ２ＳｉＯ３／２）ｂ（ＯＲ）ｃ
上記化学式１中、
Ｒ１は、下記化学式２で表される官能基であり、
［化学式２］
【化２】
2021516173.tif 000003
上記化学式２中、
Ｒａは、置換もしくは非置換の炭素数１〜６のアルキレン基、置換もしくは非置換の炭素数２〜２０のアルケニレン基、置換もしくは非置換の炭素数２〜２０のアルキニレン基、−Ｒｂ−ＣＨ＝ＣＨ−ＣＯＯ−Ｒｃ−、−Ｒｄ−ＯＣＯ−ＣＨ＝ＣＨ−Ｒｅ−、−ＲｆＯＲｇ−、−ＲｈＣＯＯＲｉ−、および−ＲｊＯＣＯＲｋ−からなる群より選択され、
Ｒｂ〜Ｒｋはそれぞれ独立して、単一結合であるか、または置換もしくは非置換の炭素数１〜６のアルキレン基であり、
Ｒ２は、置換もしくは非置換の炭素数１〜２０のアルキル基、置換もしくは非置換の炭素数３〜２０のシクロアルキル基、置換もしくは非置換の炭素数２〜２０のアルケニル基、置換もしくは非置換の炭素数２〜２０のアルキニル基、置換もしくは非置換の炭素数６〜２０のアリール基、置換もしくは非置換の炭素数７〜２０のアリールアルキル基、置換もしくは非置換の炭素数７〜２０のアルキルアリール基、エポキシ基、オキセタニル基、アクリレート基、メタクリレート基、および水素原子からなる群より選択され、
Ｒは、水素原子、または炭素数１〜２０のアルキル基であり、
０＜ａ≦１、０≦ｂ＜１、および０≦ｃ＜１であり、ａ＋ｂ＋ｃ＝１である。
【００１８】
具体的に、発明の一実施形態によるハードコーティングフィルムは、優れた硬度特性を示すエポキシポリシロキサンを含むハードコーティング層を支持基材層の上および下にそれぞれ上部コーティング層および下部コーティング層として含み、ハードコーティングフィルム適用基材と接するようになる下部コーティング層が前記エポキシポリシロキサンの硬化時収縮を最少化することができる弾性重合体を最適含量比でさらに含むことによって、優れた表面硬度特性を示しながらも、曲げ特性および屈曲性が大きく改善できる。
【００１９】
より具体的に、前記ハードコーティングフィルムにおいて、上部コーティング層は前記化学式１のエポキシポリシロキサン含む第１樹脂組成物の硬化物を含み、下部コーティング層は前記化学式１のエポキシポリシロキサンと共に弾性重合体を９５：５〜６０：４０の重量比で含む第２樹脂組成物の硬化物を含む。この時、前記硬化物は光硬化物または熱硬化物であってもよい。
【００２０】
前記上部コーティング層および下部コーティング層での前記化学式１で表されるエポキシポリシロキサンは、Ｔ３単位体として（Ｒ１ＳｉＯ３／２）のシルセスキオキサン単位を含む。
【００２１】
前記（Ｒ１ＳｉＯ３／２）のシルセスキオキサン構成単位において、Ｒ１は前記化学式２で表される官能基であり、前記化学式２中、Ｒａは具体的に置換もしくは非置換の炭素数１〜６のアルキレン基、置換もしくは非置換の炭素数２〜２０のアルケニレン基、置換もしくは非置換の炭素数２〜２０のアルキニレン基、−Ｒｂ−ＣＨ＝ＣＨ−ＣＯＯ−Ｒｃ−、−Ｒｄ−ＯＣＯ−ＣＨ＝ＣＨ−Ｒｅ−、−ＲｆＯＲｇ−、−ＲｈＣＯＯＲｉ−、および−ＲｊＯＣＯＲｋ−からなる群より選択されるものであってもよく、より具体的にはメチレン、エチレン、プロピレン、アリレン、−Ｒｂ−ＣＨ＝ＣＨ−ＣＯＯ−Ｒｃ−、−Ｒｄ−ＯＣＯ−ＣＨ＝ＣＨ−Ｒｅ−、−ＲｆＯＲｇ−、−ＲｈＣＯＯＲｉ−、または−ＲｊＯＣＯＲｋ−であってもよい。この時、前記Ｒｂ〜Ｒｋはそれぞれ独立して、単一結合であるか、または置換もしくは非置換の炭素数１〜６のアルキレン基であってもよく、より具体的には単一結合であるか、またはメチレン、エチレン、プロピレン、ブチレンなどのような炭素数１〜６の直鎖状アルキレン基であってもよい。よりさらに具体的に、前記Ｒａはメチレン、エチレン、または−ＲｆＯＲｇ−であってもよく、この時、ＲｆおよびＲｇは直接結合であるか、またはメチレン、プロピレンなどのような炭素数１〜６の直鎖状アルキレン基であってもよい。
【００２２】
硬化物の表面硬度および硬化性改善効果を考慮する時、前記Ｒ１はグリシジル基であるか、またはグリシドキシプロピル基であってもよい。
【００２３】
また、前記Ｒａが置換される場合、具体的には、炭素数１〜１２のアルキル基、炭素数３〜１２のシクロアルキル基、炭素数２〜１２のアルケニル基、ヒドロキシ基、炭素数１〜１２のアルコキシ基、アミノ基、アクリル基（またはアクリロイル基）、メタクリル基（またはメタクリロイル基）、アクリレート基（またはアクリロイルオキシ基）、メタクリレート基（またはメタクリロイルオキシ基）、ハロゲン基、メルカプト基、エーテル基、エステル基、アセチル基、ホルミル基、カルボキシル基、ニトロ基、スルホニル基、ウレタン基、エポキシ基、オキセタニル基、およびフェニル基からなる群より選択される１種以上の置換基で置換されてもよく、より具体的には、メチル、エチルなどの炭素数１〜６のアルキル基；アクリル基；メタクリル基；アクリレート基；メタクリレート基；ビニル基；アリル基；エポキシ基；およびオキセタニル基；からなる群より選択される１種以上の置換基で置換されてもよい。
【００２４】
また、前記エポキシポリシロキサンは、前述の（Ｒ１ＳｉＯ３／２）のシルセスキオキサン単位と共にＴ３単位体として（Ｒ２ＳｉＯ３／２）のシルセスキオキサン単位をさらに含むことができる。前記（Ｒ２ＳｉＯ３／２）のシルセスキオキサン単位は、エポキシポリシロキサンの硬化密度を高めてコーティング層の表面硬度特性を向上させることができる。
【００２５】
前記（Ｒ２ＳｉＯ３／２）のシルセスキオキサン構成単位において、Ｒ２は具体的に、置換もしくは非置換の炭素数１〜１２のアルキル基、置換もしくは非置換の炭素数３〜１２のシクロアルキル基、置換もしくは非置換の炭素数６〜１２のアリール基、置換もしくは非置換の炭素数７〜１２のアリールアルキル基、置換もしくは非置換の炭素数７〜１２のアルキルアリール基、エポキシ基、オキセタニル基、アクリレート基、メタクリレート基および水素原子からなる群より選択されるものであってもよい。
【００２６】
また、前記Ｒ２は、炭素数１〜１２のアルキル基、炭素数３〜１２のシクロアルキル基、炭素数２〜１２のアルケニル基、ヒドロキシ基、炭素数１〜１２のアルコキシ基、アミノ基、アクリル基、メタクリル基、アクリレート基、メタクリレート基、ハロゲン基、メルカプト基、エーテル基、エステル基、アセチル基、ホルミル基、カルボキシル基、ニトロ基、スルホニル基、ウレタン基、エポキシ基、オキセタニル基、およびフェニル基からなる群より選択される１種以上の置換基で置換されてもよく、より具体的には、アクリル基、メタクリル基、アクリレート基、メタクリレート基、ビニル基、アリル基、エポキシ基、およびオキセタニル基からなる群より選択される１種以上の置換基で置換されてもよい。
【００２７】
この中でもエポキシポリシロキサンの硬化密度をさらに高めてコーティング層の表面硬度特性をさらに向上させることができるという点で、前記Ｒ２はより具体的に、アクリル基、メタクリル基、アクリレート基、メタクリレート基、ビニル基、アリル基、エポキシ基、およびオキセタニル基からなる群より選択される１種以上の置換基で置換されるか非置換された、炭素数１〜６のアルキル基または炭素数６のフェニル基であるか；またはエポキシ基；またはオキセタニル基；であってもよい。よりさらに具体的には、前記Ｒ２は非置換されたフェニル基またはエポキシ基であってもよい。
【００２８】
一方、本発明において'エポキシ基'はオキシラン環を含む官能基であって、別途の言及がない限り、オキシラン環のみを含む非置換エポキシ基、炭素数６〜２０、あるいは炭素数６〜１２の脂環族エポキシ基（例えば、エポキシシクロヘキシル、エポキシシクロペンチルなど）；および炭素数３〜２０、あるいは炭素数３〜１２の脂肪族エポキシ基（グリシジル基など）を含む。但し、前記Ｒ２がエポキシ基である場合、前記化学式２で表される官能基と同一なものは除外する。
【００２９】
また、本発明において'オキセタニル基'は、オキセタン環を含む官能基であって、別途の言及がない限り、オキセタン環のみを含む非置換オキセタニル基、炭素数６〜２０、あるいは炭素数６〜１２の脂環族オキセタニル基、および炭素数３〜２０、あるいは炭素数３〜１２の脂肪族オキセタニル基を含む。
【００３０】
また、前記エポキシポリシロキサンは、（ＯＲ）の構成単位を含むことができる。前記構成単位を含むことによって、優れた硬度特性を維持しながらも柔軟性を向上させることができる。前記Ｒは具体的に、水素原子であるか、または炭素数１〜１２のアルキル基であってもよく、より具体的には水素原子であるか、またはメチル基、エチル基、プロピル基、イソプロピル基、ブチル基、イソブチル基などの炭素数１〜４の直鎖または分枝型アルキル基であってもよい。
【００３１】
前記構成単位を含むエポキシポリシロキサンは、各構成単位のシロキサン単量体、具体的には、エポキシアルキル基を有するアルコキシシラン単独、またはエポキシアルキル基を有するアルコキシシランと異種のアルコキシシラン間の加水分解および縮合反応によって製造でき、この時、前記アルコキシシランの含量比制御によって各構成単位のモル比を制御することができる。具体的に、前記化学式１中、ａ、ｂ、およびｃはそれぞれ、前記エポキシポリシロキサンを構成する（Ｒ１ＳｉＯ３／２）単位、（Ｒ２ＳｉＯ３／２）単位、および（ＯＲ）単位のモル比を示すものであって、０＜ａ≦１、０≦ｂ＜１および０≦ｃ＜１であり、ａ＋ｂ＋ｃ＝１である。
【００３２】
また、前記エポキシポリシロキサンは、前記構成単位それぞれの含量範囲を充足する条件下で、（Ｒ１ＳｉＯ３／２）の構成単位を、エポキシポリシロキサンを構成するＴ単位体総量、即ち、１００モル％に対して７０モル％以上、より具体的には、７０モル％以上１００モル％以下で含むことによって、コーティング層形成時硬化密度が増加し、その結果、ハードコーティングフィルムが顕著に改善された表面硬度を示すことができる（モル比で表現時、０．７≦ａ／（ａ＋ｂ）≦１）。前記エポキシポリシロキサン内（Ｒ１ＳｉＯ３／２）構成単位のモル含量が７０モル％未満であれば、硬化密度の低下で上部および下部コーティング層が十分な表面硬度を示しにくい。よりさらに具体的には、（Ｒ１ＳｉＯ３／２）の構成単位をＴ単位体総量、即ち、１００モル％に対して７０モル％以上８５モル％未満、あるいは８５モル％以上１００モル％以下で含むことができる。
【００３３】
また、前記エポキシポリシロキサンが前記（Ｒ２ＳｉＯ３／２）の構成単位をさらに含む場合、ｂに該当するモル比（０≦ｂ＜１）で含むことができ、より具体的には、０≦ｂ＜０．５、よりさらに具体的に、０．０１≦ｂ＜０．５あるいは０．１≦ｂ≦０．３を充足するようにするモル比で（Ｒ２ＳｉＯ３／２）の構成単位をさらに含むことができる。前記含量範囲で（Ｒ２ＳｉＯ３／２）の構成単位を含む場合、硬化物の膜密度を高めてコーティング層の表面硬度特性を向上させるか膜特性を変化させることができる。
【００３４】
また、前記エポキシポリシロキサンは前記（ＯＲ）単位を前述のｃの範囲（０≦ｃ＜１）で含むことができ、より具体的には０＜ｃ＜０．５、よりさらに具体的には０．０１≦ｃ≦０．３あるいは０．０１≦ｃ≦０．０５を充足するようにするモル比で（ＯＲ）単位をさらに含むことができる。前記含量範囲で（ＯＲ）単位を含む場合、優れた硬度特性を維持しながらも柔軟性を向上させることができる。
【００３５】
また、前記含量範囲を充足する条件下で、前記エポキシポリシロキサン内含まれる各構成単位のモル比の総合（ａ＋ｂ＋ｃ）は１である。
【００３６】
一方、本発明において、前記エポキシポリシロキサンを構成する各構成単位の含量は、１Ｈ−ＮＭＲまたは２９Ｓｉ−ＮＭＲスペクトル測定によって求めることができる。
【００３７】
また、前記エポキシポリシロキサンは、エポキシ基当量が３．０〜６．３ｍｍｏｌ／ｇであってもよい。エポキシ基当量が前記範囲内である場合、重合時緻密な架橋をなして、より優れた硬度特性を示すことができる。より具体的には、前記エポキシポリシロキサンはエポキシ基当量が４〜６ｍｍｏｌ／ｇであってもよい。本発明において、エポキシ当量はＨ−ＮＭＲまたは化学的滴定法で分析することができる。
【００３８】
また、前記エポキシポリシロキサンは、製造時、反応温度、触媒の量、溶媒の種類などを用いた反応速度調節によって重量平均分子量、分子量分布などが調節でき、本発明で使用可能なエポキシポリシロキサンは１，０００〜５０，０００Ｄａ（Ｄａｌｔｏｎ）の重量平均分子量（Ｍｗ）を有するものであってもよい。前記範囲の重量平均分子量を有することによって、より優れた硬度特性を示すことができる。重量平均分子量が１，０００Ｄａ未満であれば、硬度が実現されずむしろ軟性が発現される恐れがあり、また５０，０００Ｄａを超過すれば、フィルム加工性が低下する恐れがある。より具体的には、１，２００〜１５，０００Ｄａであってもよい。
【００３９】
また、前記エポキシポリシロキサンは、前記Ｍｗと共に数平均分子量（Ｍｎ）が１，０００〜１０，０００Ｄａ、より具体的には１，０００〜８，０００Ｄａであるものであってもよい。前記数平均分子量条件を充足する場合、コーティング層形成用樹脂組成物内他の成分との相溶性が増加し、硬化物の表面硬度が向上して、硬化物の耐熱性および耐摩耗性がさらに向上できる。
【００４０】
また、前記エポキシポリシロキサンは分子量分布（Ｍｗ／Ｍｎ）が１．０〜３．０、より具体的には１．１〜２．５であるものであってもよい。前記範囲内の分子量分布を有する場合、表面硬度改善効果がより優れ、またエポキシポリシロキサンが液状で存在して取り扱いが容易である。
【００４１】
本発明において、エポキシポリシロキサンの重量平均分子量および数平均分子量は、ゲル透過クロマトグラフィーによる標準ポリスチレン換算値である。
【００４２】
一方、発明の一実施形態によるハードコーティングフィルムにおいて、下部コーティング層は、前述のエポキシポリシロキサンと共に弾性重合体を９５：５〜６０：４０の重量比でさらに含む。
【００４３】
前記弾性重合体は、ハードコーティングフィルムが適用される基材と対面する下部コーティング層に含まれることによって、下部コーティング層に高いｔｏｕｇｈｎｅｓｓによるストレス抵抗特性を付与して硬化時収縮を最少化することができ、その結果、曲げ特性を改善し、同時に屈曲性などの柔軟性を改善させることができる。特に、上部コーティング層に含まれる場合に比べて優れた硬度特性を維持しながらも柔軟性向上の効果を得ることができる。しかし、弾性重合体が過量で投入される場合、具体的にエポキシポリシロキサンと弾性重合体の総合計量に対して４０重量％を超過する場合、曲げ特性が大きく低下する恐れがある。また、弾性重合体が過度に少量で投入される場合、具体的にエポキシポリシロキサンと弾性重合体の総合計量に対して５重量％未満である場合、弾性重合体を含むことによる改善効果を十分に得ることができず、曲げ特性および屈曲性が低下する恐れがある。より具体的には、前記弾性重合体の含量比制御による曲げ特性および屈曲性改善効果の顕著さを考慮する時、前記弾性重合体は、前記化学式１のエポキシポリシロキサンと弾性重合体が９２：８〜６５：３５の重量比、よりさらに具体的には９０：１０〜６５：３５の重量比を充足するようにする量で含まれてもよい。
【００４４】
前記弾性重合体としては炭素数１〜２０のアルカンジオール、ポリオレフィンポリオール、ポリエステルポリオール、ポリカプロラクトンポリオール、ポリエーテルポリオールまたはポリカーボネートポリオールなどが挙げられ、これらのうちのいずれか一つまたは二つ以上の混合物が使用できる。これら弾性重合体は、ゴムなど通常の弾性重合体と比較して、紫外線照射によって架橋重合でき、また他の物性の低下なく高硬度と柔軟性を実現することができる。この中でも、前記弾性重合体はポリカプロラクトンジオール、またはポリカーボネートジオールであってもよく、特に前記ポリカプロラクトンジオールは繰り返し単位内にエステル基とエーテル基が同時に含まれて繰り返されることによって、前記化学式１のエポキシポリシロキサンとの組み合わせ使用時、柔軟性と硬度、耐衝撃性面でより優れた効果を示すことができてより好ましい。
【００４５】
また、前記弾性重合体は、数平均分子量（Ｍｎ）が５００〜１０，０００Ｄａ、より具体的には１，０００〜５，０００Ｄａであるものであってもよい。前記数平均分子量条件を充足する場合、コーティング層形成用樹脂組成物内他の成分との相溶性が増加し、硬化物の表面硬度が向上して、硬化物の耐熱性および耐摩耗性がさらに向上できる。
【００４６】
追加的に、発明の一実施形態によるハードコーティングフィルムにおいて、上部コーティング層もエポキシポリシロキサンと共に弾性重合体をさらに含むことができる。このように上部コーティング層にも弾性重合体がさらに含まれる場合、上部コーティング層の硬化時収縮を最少化して曲げ特性および屈曲性をさらに改善させることができる。
【００４７】
この場合、上部コーティング層は弾性重合体を、前記化学式１のエポキシポリシロキサンと弾性重合体が９５：５〜６０：４０、より具体的には９２：８〜６５：３５の重量比を充足するようにする量で含むことができる。
【００４８】
また、上部コーティング層が弾性重合体をさらに含む場合、上部コーティング層と下部コーティング層に含まれる弾性重合体の含量は同一であってもよく異なってもよい。ハードコーティングフィルム適用基材と接する下部コーティング層での収縮最少化によるハードコーティングフィルムの表面硬度特性、曲げ特性と屈曲性改善効果の優れているのを考慮する時、本発明の一実施形態によるハードコーティングフィルムは上部コーティング部に比べて下部コーティング層でより高い含量で弾性重合体を含むことができる。
【００４９】
また、発明の一実施形態によるハードコーティングフィルムにおいて、前記上部および下部コーティング層のうちの少なくとも一つは、反応性モノマーをさらに含むことができる。
【００５０】
前記反応性モノマーは、前述のエポキシポリシロキサンと架橋可能な官能基を１以上含むことによって、前記エポキシポリシロキサンの粘度を低めて加工性を容易にし、コーティング接着力を向上させる役割を果たす。
【００５１】
具体的に、前記反応性モノマーとしては、エポキシポリシロキサンと架橋可能な官能基であって脂環族エポキシ基、グリシジル基またはオキセタニル基を含む化合物が挙げられ、これらのうちのいずれか一つまたは二つ以上の混合物が使用できる。
【００５２】
前記脂環族エポキシ基を含む化合物としては、４−ビニルシクロヘキセンジオキシド、シクロヘキセンビニルモノオキシド、（３，４−エポキシシクロヘキシル）メチル３，４−エポキシシクロヘキシルカルボキシレート、３，４−エポキシシクロヘキシルメチルメタクリレート、３，４−エポキシシクロヘキサンカルボキシレート、２−（３，４−エポキシシクロヘキシル）−１，３−ジオキソラン、リモネンジオキシド、ビニルシクロヘキセンジオキシド、またはビス（３，４−エポキシシクロヘキシルメチル）アジペートなどが挙げられ、これらのうちのいずれか一つまたは二つ以上の混合物が使用できる。また、前記グリシジル基を含む化合物としては、ビスフェノールＡジグリシジルエーテル、ｐ−ブチルフェノールグリシジルエーテル、ブチルグリシジルエーテル、クレシルグリシジルエーテル、アリルグリシジルエーテル、フェニルグリシジルエーテル、ジグリシジルエーテル、ブタンジオールジグリシジルエーテル、ジエチレングリコールジグリシジルエーテルなどが挙げられ、これらのうちのいずれか一つまたは二以上の混合物が使用できる。また、前記オキセタニル基を含む化合物としては、３−メチルオキセタン、２−メチルオキセタン、３−オキセタノール、２−メチレンオキセタン、３−メチル−３−ヒドロキシメチルオキセタン、３−エチル−３−ヒドロキシメチルオキセタン、３，３−オキセタンジメタンチオール、２−エチルヘキシルオキセタン、４−（３−メチルオキセタン−３−イル）ベンゾニトリル、Ｎ−（２，２−ジメチルプロピル）−３−メチル−３−オキセタンメタンアミン、Ｎ−（１，２−ジメチルブチル）−３−メチル−３−オキセタンメタンアミン、キシレンビスオキセタン、３−エチル−３［｛（３−エチルオキセタン−３−イル）メトキシ｝メチル］オキセタン、（３−エチルオキセタン−３−イル）メチルメタクリレート、または４−［（３−エチルオキセタン−３−イル）メトキシ］ブタン−１−オールなどが挙げられ、これらのうちのいずれか一つまたは二つ以上の混合物が使用できる。
【００５３】
前記反応性モノマーがさらに含まれる場合、前記エポキシポリシロキサン１００重量部に対して５〜３０重量部で含まれてもよい。反応性モノマーの含量が５重量部未満であれば反応性モノマーを含むことによる改善効果が微少であり、３０重量部を超過する場合、過量の反応性モノマーによって前記エポキシポリシロキサンの粘度が過度に低まって加工性がむしろ低下することがある。より具体的には、前記反応性モノマーは、前記エポキシポリシロキサン１００重量部に対して７〜１５重量部、よりさらに具体的には９〜１２重量部で含まれてもよい。
【００５４】
また、発明の一実施形態によるハードコーティングフィルムにおいて、前記上部および下部コーティング層のうちの少なくとも一つは、表面硬度改善のためにアクリレート系化合物をさらに含むことができる。
【００５５】
前記アクリレート系化合物としては、２−エチルヘキシルアクリレート、オクタデシルアクリレート、イソデシルアクリレート、２−フェノキシエチルアクリレート、ラウリルアクリレート、ステアリルアクリレート、ベへニルアクリレート、トリデシルメタクリレート、ノニルフェノールエトキシレートモノアクリレート、β−カルボキシエチルアクリレート、イソボニルアクリレート、テトラヒドロフルフリルアクリレート、テトラヒドロフルフリルメタクリレート、４−ブチルシクロヘキシルアクリレート、ジシクロペンテニルアクリレート、ジシクロペンテニルオキシエチルアクリレート、エトキシエトキシエチルアクリレート、エトキシレーテッドモノアクリレート、１，６−ヘキサンジオールジアクリレート、トリフェニルグリコールジアクリレート、ブタンジオールジアクリレート、１，３−ブチレングリコールジメタクリレート、１、６−ヘキサンジオールジメタクリレート、ネオペンチルグリコールジアクリレート、エチレングリコールジメタクリレート、ジエチレングリコールジアクリレート、ジエチレングリコールジメタクリレート、テトラエチレングリコールジアクリレート、テトラエチレングリコールジメタクリレート、トリエチレングリコールジアクリレート、トリエチレングリコールジメタクリレート、ポリエチレングリコールジアクリレート、ポリエチレングリコールジメタクリレート、ジプロピレングリコールジアクリレート、エトキシレーテッドネオペンチルグリコールジアクリレート、トリメチロールプロパントリアクリレート、トリメチロールプロパントリメタクリレート、ペンタエリトリトールトリアクリレート、ペンタエリトリトールトリメタクリレート、ペンタエリトリトールテトラメタクリレート、ペンタエリトリトールテトラアクリレート、エトキシレーテッドトリアクリレート、トリス（２−ヒドロキシエチル）イソシアヌレートトリアクリレート、ジペンタエリトリトールペンタクリレート、ジトリメチロールプロパンテトラアクリレート、アルコキシレーテッドテトラアクリレートなどが挙げられ、好ましくは、ペンタエリトリトールトリアクリレート、ペンタエリトリトールトリメタクリレート、ペンタエリトリトールテトラメタクリレート、またはペンタエリトリトールテトラアクリレートなどのような多官能性アクリレート系化合物が挙げられ、これらのうちのいずれか一つまたは二つ以上の混合物が使用できる。
【００５６】
その他にも、ポリエステルアクリレート、ポリエーテルアクリレート、ウレタンアクリレート、またはエポキシアクリレートなどのようなアクリレート系オリゴマーが挙げられ、これらのうちのいずれか一つまたは二つ以上の混合物が使用できる。
【００５７】
前記アクリレート系化合物の中でも前述のエポキシポリシロキサンとの組み合わせ使用時表面硬度改善効果の顕著さを考慮する時、ウレタンアクリレートオリゴマーがより好ましく使用できる。
【００５８】
前記ウレタンアクリレートオリゴマーは、官能基数が６〜９個であってもよい。官能基が６個未満であれば硬度改善効果が微少なことがあり、９個超過であれば硬度は優れているが、粘度が上昇することがある。また、前記ウレタン（メタ）アクリレートオリゴマーは当該分野で使用されるものを制限なく使用することができるが、好ましくは、分子内１つ以上のイソシアネート基を有する化合物と分子内ヒドロキシ基を１つ以上有する（メタ）アクリレート化合物を反応させて製造されたものが使用できる。
【００５９】
前記アクリレート系化合物がさらに含まれる場合、前記エポキシポリシロキサン１００重量部に対して０．１〜２０重量部で含まれてもよい。反応性モノマーの含量が０．１重量部未満であればアクリレート系化合物を含むことによる改善効果が微少であり、２０重量部を超過する場合、過量のアクリレート系化合物によって表面硬度改善効果がむしろ阻害されることがある。より具体的には、前記アクリレート系化合物は、前記エポキシポリシロキサン１００重量部に対して１〜１５重量部、よりさらに具体的には５〜１５重量部で含まれてもよい。
【００６０】
前記成分と共に、前記上部コーティング層と下部コーティング層はそれぞれ独立して、開始剤、フッ素系化合物、酸化防止剤、界面活性剤、黄変防止剤、無機充填剤、滑剤、コーティング助剤、防汚剤など本発明の属する技術分野において通常使用される添加剤を１種以上追加的に含むことができる。前記添加剤については、以下の製造方法でより詳しく説明する。
【００６１】
一般にハードコーティング層の厚さが厚いほど強度が増加するが、厚さが過度に厚い場合、フォールディング時壊れやすい。また、厚さが過度に薄い場合、フォールディング性が確保されても強度が不良なことがある。これにより、発明の一実施形態によるハードコーティングフィルムにおいて、前記上部コーティング層と下部コーティング層はそれぞれ３０〜１５０μｍの厚さを有するのが好ましく、前記の厚さ範囲内で上部コーティング層と下部コーティング層の厚さ比が０．５：１〜１：１．５、より具体的には１：１〜１：１．３であるのがより好ましい。それぞれのコーティング層の厚さが３０μｍ未満であれば、強度特性が低下する恐れがあり、また１５０μｍを超過すれば柔軟性が低下する恐れがある。また、上部コーティング層の厚さに比べて下部コーティング層の厚さが過度に厚い場合、ｃｕｒｌ  ｂａｌａｎｃｅと厚さに比べて高い硬度の効果が低下する恐れがあり、また下部コーティング層に比べて上部コーティング層の厚さが過度に厚い場合、ｃｕｒｌ  ｂａｌａｎｃｅおよび柔軟性が低下する恐れがある。
【００６２】
一方、発明の一実施形態によるハードコーティングフィルムでの支持基材層は前記上部コーティング層と下部コーティング層の間に位置する。
【００６３】
前記支持基材層は、透明性プラスチック樹脂を含むことができる。前記プラスチック樹脂の具体的な例としては、ポリエステル系樹脂、セルロース系樹脂、ポリカーボネート系樹脂、アクリル系樹脂、スチレン系樹脂、ポリオレフィン系樹脂、ポリイミド系樹脂、ポリエーテルスルホン系樹脂またはスルホン系樹脂などが挙げられ、これらのうちのいずれか一つまたは二つ以上の混合物が使用できる。
【００６４】
より具体的には、前記支持基材層は、ポリエチレンテレフタレート（ｐｏｌｙｅｔｈｙｌｅｎｅｔｅｒｅｐｈｔａｌａｔｅ、ＰＥＴ）、サイクリックオレフィン共重合体（ｃｙｃｌｉｃ  ｏｌｅｆｉｎ  ｃｏｐｏｌｙｍｅｒ、ＣＯＣ）、ポリアクリレート（ｐｏｌｙａｃｒｙｌａｔｅ、ＰＡＣ）、ポリカーボネート（ｐｏｌｙｃａｒｂｏｎａｔｅ、ＰＣ）、ポリエチレン（ｐｏｌｙｅｔｈｙｌｅｎｅ、ＰＥ）、ポリメチルメタクリレート（ｐｏｌｙｍｅｔｈｙｌｍｅｔｈａｃｒｙｌａｔｅ、ＰＭＭＡ）、ポリエーテルエーテルケトン（ｐｏｌｙｅｔｈｅｒｅｔｈｅｒｋｅｔｏｎ、ＰＥＥＫ）、ポリエチレンナフタレート（ｐｏｌｙｅｔｈｙｌｅｎｅｎａｐｈｔｈａｌａｔｅ、ＰＥＮ）、ポリエーテルイミド（ｐｏｌｙｅｔｈｅｒｉｍｉｄｅ、ＰＥＩ）、ポリイミド（ｐｏｌｙｉｍｉｄｅ、ＰＩ）、ポリ（アミド−イミド）（Ｐｏｌｙ（ａｍｉｄｅ−ｉｍｉｄｅ））およびトリアセチルセルロース（ｔｒｉａｃｅｔｙｌｃｅｌｌｕｌｏｓｅ、ＴＡＣ）のうちの少なくとも一つを含むことができる。
【００６５】
また、前記支持基材層は単層であってもよく、または互いに同一であるかまたは異なる物質からなる２層以上の多層構造であってもよい。一例として、前記支持基材層は、ポリエチレンテレフタレート（ＰＥＴ）の多層構造体、ポリメチルメタクリレート（ＰＭＭＡ）／ポリカーボネート（ＰＣ）の共押出で形成した多層構造体、またはポリメチルメタクリレート（ＰＭＭＡ）とポリカーボネート（ＰＣ）の共重合体（ｃｏｐｏｌｙｍｅｒ）を含む単一層構造体であってもよい。
【００６６】
また、前記支持基材層は必要によってプラズマ表面処理されたものであってもよく、その方法は特に提案されず、通常の方法によって行うことができる。
【００６７】
また、前記支持基材層は、３０〜１，２００μｍ、より具体的には５０〜８００μｍ、よりさらに具体的には３０〜１００μｍの厚さを有することができる。
【００６８】
前記構造および構成を有する発明の一実施形態によるハードコーティングフィルムは、上部コーティング層形成用第１樹脂組成物を支持基材層の一面に塗布した後に硬化して上部コーティング層を形成し、前記上部コーティング層が形成されていない支持基材層の一面に下部コーティング層形成用第２樹脂組成物を塗布した後に硬化して下部コーティング層を形成することによって製造できる。この時、上部コーティング層と下部コーティング層の形成順序は変更できる。また他の方法で、支持基材層の両面に前記第１および第２樹脂組成物をそれぞれ塗布した後に硬化させることによって製造できる。この時、上部および下部コーティング層の形成順序は特に限定されず、工程容易性などを考慮して適切に変更できる。
【００６９】
前記ハードコーティングフィルム製造方法において、前記上部コーティング層形成用第１樹脂組成物は、前記化学式１で表されるエポキシポリシロキサンを含み、選択的に弾性重合体をさらに含むことができる。また、前記下部コーティング層形成用第２樹脂組成物は、前記エポキシポリシロキサンと共に弾性重合体を９５：５〜６０：４０の重量比で含む。この時、前記エポキシポリシロキサンおよび弾性重合体は先に説明した通りである。
【００７０】
また、前記第１および第２樹脂組成物は、前述の反応性モノマーおよびアクリレート系化合物のうちの少なくとも一つをさらに含むことができる。
【００７１】
また、前記第１および第２樹脂組成物はそれぞれ独立して、前述のエポキシポリシロキサン１００重量部に対して開始剤を０．１〜１０重量部で含むことができる。前記開始剤含量が０．１重量部未満であれば、表面硬化のみ起こるか、エポキシ硬化が十分に起こらず低い硬度が出ることがある。また、開始剤含量が１０重量部を超過すれば、速い硬化速度によってハードコーティング層のクラックと剥離を誘発することがある。より具体的には、０．５〜５重量部あるいは１〜４重量部で含むことができる。
【００７２】
前記開始剤はこの分野によく知られた光重合または熱重合開始剤であってもよく、その種類が大きく制限されない。例えば、光重合開始剤は、アリールスルホニウムヘキサフルオロアンチモネート塩、アリールスルホニウムヘキサフルオロホスフェート塩、ジフェニルヨードニウムヘキサフルオロホスフェート塩、ジフェニルヨードニウムヘキサアンチモニウム塩、ジトリルヨードニウムヘキサフルオロホスフェート塩、および９−（４−ヒドロキシエトキシフェニル）チアントレニウムヘキサフルオロホスフェート塩からなる群より選択された１種以上であってもよいが、これに制限されない。前記熱重合開始剤は、３−メチル−２−ブテニルテトラメチレンスルホニウムヘキサフルオロアンチモネート塩、イッテルビウムトリフルオロメタンスルホネート塩、サマリウムトリフルオロメタンスルホネート塩、エルビウムトリフルオロメタンスルホネート塩、ジスプロシウムトリフルオロメタンスルホネート塩、ランタントリフルオロメタンスルホネート塩、テトラブチルホスホニウムメタンスルホネート塩、エチルトリフェニルホスホニウムブロミド塩、ベンジルジメチルアミン、ジメチルアミノメチルフェノール、トリエタノールアミン、Ｎ−ｎ−ブチルイミダゾール、および２−エチル−４−メチルイミダゾールからなる群より選択された１種以上を含むことができるが、これに制限されない。
【００７３】
前記第１および第２樹脂組成物は、工程上問題がない場合、無溶剤（ｓｏｌｖｅｎｔ−ｆｒｅｅ）で使用可能であるが、選択的にコーティング時、組成物の粘度および流動性を調節し支持基材に対する組成物の塗布性を高めるために選択的に有機溶媒をさらに含むことができる。
【００７４】
前記第１および第２樹脂組成物中に有機溶媒がさらに含まれる場合、前記有機溶媒としては、メタノール、エタノール、イソプロピルアルコール、ブタノールのようなアルコール系溶媒；２−メトキシエタノール、２−エトキシエタノール、１−メトキシ−２−プロパノールのようなアルコキシアルコール系溶媒；アセトン、メチルエチルケトン、メチルイソブチルケトン、メチルプロピルケトン、シクロヘキサノンのようなケトン系溶媒；プロピレングリコールモノプロピルエーテル、プロピレングリコールモノメチルエーテル、エチレングリコールモノエチルエーテル、エチレングリコールモノプロピルエーテル、エチレングリコールモノブチルエーテル、ジエチレングリコールモノメチルエーテル、ジエチルグリコールモノエチルエーテル、ジエチルグリコールモノプロピルエーテル、ジエチルグリコールモノブチルエーテル、ジエチレングリコール−２−エチルヘキシルエーテルのようなエーテル系溶媒；プロピレングリコールモノメチルエーテルアセテート、エチレングリコールモノエチルエーテルアセテート、ジエチレングリコールモノブチルエーテルアセテート、ジエチレングリコールモノエチルエーテルアセテートなどのアセテート系溶媒；またはベンゼン、トルエン、キシレンのような芳香族溶媒などを単独でまたは混合して使用することができる。
【００７５】
また、前記第１および第２樹脂組成物は前述の成分以外に、先に説明したような表面硬度改善のためのアクリレート系化合物をさらに含むことができ、また酸化防止剤、界面活性剤、黄変防止剤、無機充填剤、滑剤、コーティング助剤、防汚剤など本発明の属する技術分野における通常使用される添加剤を１種以上さらに含むことができる。また、その含量は本発明のハードコーティングフィルムの物性を低下させない範囲内で多様に調節することができるので、特に制限しないが、例えば前記エポキシポリシロキサン１００重量部に対して０．１〜１０重量部で含むことができる。
【００７６】
一例として、前記酸化防止剤は重合開始剤に起因する酸化反応を抑制するためのものであって、フェノリック系、ホスフェート系、アミニック系、チオエステル系などからなる群より選択される１種以上の混合物を含むことができるが、これに制限されない。前記界面活性剤は、１〜２官能性のフッ素系アクリレート、フッ素系界面活性剤またはシリコン系界面活性剤であってもよい。この時、前記界面活性剤は、前記架橋共重合体内に分散または架橋されている形態で含まれてもよい。また、前記黄変防止剤としては、ベンゾフェノン系化合物またはベンゾトリアゾール系化合物などが挙げられる。
【００７７】
前記のような上部および下部コーティング層形成用樹脂組成物の支持基材層に対する塗布工程は、ダイコーター、エアーナイフ、リバースロール、スプレー、ブレード、キャスティング、グラビア、スピンコーティング、またはバーコーティングなどの公知された方法によって行うことができる。
【００７８】
また、前記塗布工程は、硬化後、それぞれのコーティング層の厚さが前述の厚さ範囲および条件を充足するように前記第１および第２樹脂組成物の塗布が１回または１回以上行うことができる。
【００７９】
また、それぞれの樹脂組成物塗布後には硬化のための工程が行われ、前記硬化は通常の方法による熱硬化または光硬化で行うことができる。
【００８０】
前記熱硬化および光硬化のための熱処理または光照射条件は、開始剤の種類によって波長領域および光量、または熱処理温度などの調節によって適切に制御できる。
【００８１】
前記のような方法によって製造された、発明の一実施形態によるハードコーティングフィルムは、ハードコーティング層として、支持基材層の上部には硬度特性に優れたエポキシポリシロキサンを含む上部コーティング層を形成し、支持基材層の下部には前記エポキシポリシロキサンと共に、硬化時収縮を最少化して曲げ特性を改善し同時に屈曲性および柔軟性を向上させることができる弾性重合体を含む下部コーティング層をそれぞれ形成することによって、優れた表面硬度および強度特性を維持しながらも柔軟性が顕著に改善されて曲げ変形が非常に少ない。これにより、前記ハードコーティングフィルムはフレキシブル透明フィルムあるいはフォルダブル透明フィルムとして使用でき、特に多様なフレキシブルまたはフォルダブルディスプレイ素子での前面部、表示部などの素材として有用に使用することができる。
【００８２】
これにより、本発明のまた他の一実施形態によれば、前記ハードコーティングフィルムを含むディスプレイ装置が提供される。
【００８３】
前記ディスプレイ装置は通常の液晶表示装置、電界発光表示装置、プラズマ表示装置、または電界放出表示装置など各種画像表示装置であってもよく、前記ハードコーティングフィルムは前記ディスプレイ装置でのウィンドウ基板などに使用できる。
【発明の効果】
【００８４】
本発明によるハードコーティングフィルムは、優れた硬度特性と共に、改善された柔軟性および曲げ特性を示すことができる。これにより、フレキシブルまたはフォルダブルディスプレイ機器に特に有用に適用できる。
【発明を実施するための形態】
【００８５】
発明を下記の実施例でより詳細に説明する。但し、下記の実施例は本発明を例示するものに過ぎず、本発明の内容が下記の実施例によって限定されるのではない。
【実施例】
【００８６】
以下、製造例で使用したそれぞれの化合物は下記の通りである：
【００８７】
（ａ）エポキシポリシロキサン１
下記方法によって製造したエポキシポリシロキサン１を使用した。
【００８８】
１０００ｍＬ  ３−ｎｅｃｋフラスコに、シランモノマーとして３−グリシドキシプロピルトリメトキシシラン（ＫＢＭ−４０３ＴＭ、Ｓｈｉｎｅｔｓｕ社）、水、およびトルエンを入れて攪拌した（ＫＢＭ−４０３ＴＭ：水の比＝１ｍｏｌ：０．２ｍｏｌ）。結果の混合溶液に塩基性触媒（ｔｒｉｍｅｔｈｙｌａｍｍｏｎｉｕｍ  ｈｙｄｒｏｘｉｄｅ；ＴＭＡＨ）を前記シランモノマー１００重量部に対して１重量部で添加し１００℃で反応させて、グリシドキシプロピル変性シリコン（ｇｌｙｃｉｄｏｘｙｐｒｏｐｙｌ  ｍｏｄｉｆｉｅｄ  ｓｉｌｉｃｏｎｅ、以下、ＧＰ）１００モル％を含む下記組成のエポキシポリシロキサン１を製造した（Ｍｗ：２，７００Ｄａ、Ｍｎ：２，１００Ｄａ、分子量分布（Ｍｗ／Ｍｎ）：１．２９、エポキシ基当量：５．９ｍｍｏｌ／ｇ）。
【００８９】
（Ｒ１ＳｉＯ３／２）ａ（Ｒ２ＳｉＯ３／２）ｂ（ＯＲ）ｃ  （１）
（上記化学式１中、Ｒ１はグリシドキシプロピル基（化学式２中、Ｒａが−ＲｆＯＲｇ−であり、Ｒｆがプロピレン基であり、Ｒｇがメチレン基である）であり、Ｒは水素原子であり、ａ＝０．９６、ｂ＝０、ｃ＝０．０４である）
【００９０】
（ｂ）エポキシポリシロキサン２
下記方法によって製造したエポキシポリシロキサン２を使用した。
【００９１】
１０００ｍＬ  ３−ｎｅｃｋフラスコにシランモノマーとして３−グリシドキシプロピルトリメトキシシラン（ＫＢＭ−４０３ＴＭ、Ｓｈｉｎｅｔｓｕ社）、２−（３，４−エポキシシクロヘキシル）エチルトリメトキシシラン（ＫＢＭ−３０３ＴＭ、Ｓｈｉｎ−Ｅｔｓｕ社）、水、およびトルエンを入れて攪拌した（ＫＢＭ−４０３ＴＭ：ＫＢＭ−３０３ＴＭ：水の比＝７ｍｏｌ：３ｍｏｌ：２ｍｏｌ）。結果の混合溶液に塩基性触媒（ＴＭＡＨ）を前記シランモノマー１００重量部に対して１重量部で添加し１００℃で反応させて、エポキシポリシロキサン２を製造した（Ｍｗ：２，５００Ｄａ、Ｍｎ：１，７５０Ｄａ、分子量分布（Ｍｗ／Ｍｎ）：１．４３、エポキシ基当量：５．９ｍｍｏｌ／ｇ）。
【００９２】
（Ｒ１ＳｉＯ３／２）ａ（Ｒ２ＳｉＯ３／２）ｂ（ＯＲ）ｃ  （１）
（上記化学式１中、Ｒ１はグリシドキシプロピル基（化学式２中、Ｒａが−ＲｆＯＲｇ−であり、Ｒｆがプロピレン基であり、Ｒｇがメチレン基である）であり、Ｒ２は２−（３，４−エポキシシクロヘキシル）エチル基）であり、Ｒは水素原子であり、ａ＝０．６８、ｂ＝０．２９、ｃ＝０．０３である）
【００９３】
（ｃ）エポキシポリシロキサン３
下記方法によって製造したエポキシポリシロキサン３を使用した。
【００９４】
１０００ｍＬ  ３−ｎｅｃｋフラスコに、シランモノマーとして３−グリシドキシプロピルトリメトキシシラン（ＫＢＭ−４０３ＴＭ、Ｓｈｉｎｅｔｓｕ社）、フェニルトリメトキシシラン（ＰＴＭＳ、Ｓｈｉｎ−Ｅｔｓｕ社）、水、およびトルエンを入れて攪拌した（ＫＢＭ−４０３ＴＭ：ＰＴＭＳ：水の比＝７ｍｏｌ：３ｍｏｌ：２ｍｏｌ）。結果の混合溶液に塩基性触媒（ＴＭＡＨ）を前記シランモノマー１００重量部に対して１重量部で添加し１００℃で反応させて、エポキシポリシロキサン３を製造した（Ｍｗ：２，８００Ｄａ、Ｍｎ：２，１００Ｄａ、分子量分布（Ｍｗ／Ｍｎ）：１．３３、エポキシ基当量：４．５ｍｍｏｌ／ｇ）。
【００９５】
（Ｒ１ＳｉＯ３／２）ａ（Ｒ２ＳｉＯ３／２）ｂ（ＯＲ）ｃ  （１）
（上記化学式１中、Ｒ１はグリシドキシプロピル基（化学式２中、Ｒａが−ＲｆＯＲｇ−であり、Ｒｆがプロピレン基であり、Ｒｇがメチレン基である）であり、Ｒ２はフェニル基であり、Ｒは水素原子であり、ａ＝０．６９、ｂ＝０．２９、ｃ＝０．０２である）
【００９６】
（ｄ）反応性モノマー：ビスフェノールＡジグリシジルエーテル（Ａｌｆａ）
【００９７】
（ｅ）弾性重合体１：ポリカプロラクトンジオール（Ｍｎ＝１３００Ｄａ、Ｓｉｇｍａ  Ａｌｄｒｉｃｈ社製）。
【００９８】
（ｆ）弾性重合体２：ポリカーボネートジオール（Ｍｎ＝２，０００Ｄａ、Ｓｉｇｍａ  Ａｌｄｒｉｃｈ社製）。
【００９９】
＜製造例１〜８＞
下記表１に記載された配合でそれぞれの混合物を混合して樹脂組成物を製造した。この時使用したエポキシポリシロキサン１００重量部に対して、開始剤としてヨードニウム系化合物（Ｏｍｎｉｃａｔ２５０ＴＭ、ＢＡＳＦ社製）３重量部、溶剤としてＴｏｌｕｅｎｅ１０重量部、そして添加剤としてフッ素系化合物（ＲＳ−５５ＴＭ、ＭＥＧＡＦＡＣＥ社製）０．２重量部を使用した。
【０１００】
【表１】
2021516173.tif 000004
【０１０１】
上記表１で、含量単位"重量％"は、エポキシポリシロキサン、反応性モノマー、および弾性重合体を含む樹脂組成物総重量を基準にして当該成分の重量を百分率で表わした値である。
【０１０２】
＜実施例１〜８＞
下記表２に記載された組成の樹脂組成物を使用して基材の上下面に上部および下部コーティング層がそれぞれ形成されたハードコーティングフィルムを製造した。
【０１０３】
詳しくは、１５ｃｍ×２０ｃｍ、厚さ５０μｍのＰＥＴ基材の一面に、下記表２に記載された下部コーティング層形成用第２樹脂組成物を塗布した後、ＵＶランプを用いて紫外線を照射（照射量：４００ｍＪ／ｃｍ２）して光硬化することによって下部コーティング層を形成し、また前記下部コーティング層が形成されたＰＥＴ基材の反対側面に下記表２に記載された上部コーティング層形成用第１樹脂組成物を塗布し、ＵＶランプを用いて紫外線を照射（照射量：４００ｍＪ／ｃｍ２）して光硬化することによって、ハードコーティングフィルムを製造した（上部コーティング層の厚さ：８０μｍ、下部コーティング層の厚さ：１００μｍ、全体厚さ：２３０μｍ）。
【０１０４】
＜比較例１＞
下記表２に記載された通り、製造例１で製造した樹脂組成物を、１５ｃｍ×２０ｃｍ、厚さ５０μｍのＰＥＴ基材上面に塗布した後、ＵＶランプを用いて紫外線を１０秒間照射（照射量：２００ｍＪ／ｃｍ２）して光硬化することによって、基材の上面に上部コーティング層が形成されたハードコーティングフィルムを製造した（上部コーティング層の厚さ：８０μｍ）。
【０１０５】
＜比較例２および３＞
下記表２に記載された組成の樹脂組成物を使用することを除いては、前記実施例１と同様な方法で行ってハードコーティングフィルムを製造した。
【０１０６】
【表２】
2021516173.tif 000005
【０１０７】
＜実験例＞
実施例１〜７、および比較例１、２で製造したハードコーティングフィルムに対して、次の方法で物性を測定し、その結果を下記表３に示した。
【０１０８】
１）鉛筆硬度（上部コーティング層）
鉛筆硬度測定器を用いて測定標準ＪＩＳ  Ｋ５４００によって、実施例１〜７、および比較例１および２で製造したハードコーティングフィルムの上部コーティング層に対して１．０ｋｇの荷重で５回往復した後、キズがない硬度を確認した。
【０１０９】
２）内屈曲性
折り畳まれた部分の内側曲率半径（Ｒ）を多様に変化させて、前記実施例および比較例で製造したハードコーティングフィルムをコーティング層形成面が内側へ向かうように、即ち、支持基材の一面にのみコーティング層が形成された場合にはコーティング層形成面が内側に折り畳まれるように、そして支持基材の両面にコーティング層がそれぞれ形成された場合には上部コーティング層が内側に折り畳まれるように折り畳んで広げることを２０万回繰り返して行った。クラック発生有無に対する確認と共に、折り畳まれた部分の内側曲率半径（Ｒ）を測定し、クラックが発生されない最も小さい曲率半径（Ｒ）値を確認した。
【０１１０】
３）曲げ特性：ハードコーティングフィルムを床の上に置いた時、ハードコーティングフィルムの四つの頂点が床から離れている距離を測定し、その平均値を求めた後、下記基準によって曲げ特性を評価した。
５ｍｍ未満：○
５ｍｍ以上１０ｍｍ未満：△
１０ｍｍ以上：Ｘ
【０１１１】
【表３】
2021516173.tif 000006
【０１１２】
実験の結果、支持基材層の上下両面にハードコーティング層を形成し、下部コーティング層内弾性重合体を最適含量で含む実施例１〜７のハードコーティングフィルムは、前記比較例１および２と比較して、同等水準の優れた硬度特性を示しながらも、顕著に改善された内屈曲性および曲げ特性を示した。
【０１１３】
一方、支持基材層の上部にのみコーティング層を形成し、コーティング層内弾性重合体を含まない比較例１のハードコーティングフィルムは、上部コーティング層の表面硬度特性は優れているが、曲げ特性が大きく低下した。
【０１１４】
また、一般にコーティング層内弾性重合体を含み、またその含量が増加するほどコーティング層の表面硬度は低まり、柔軟性および曲げ特性は改善される。しかし、支持基材層の上部および下部にそれぞれコーティング層を含むが、下部コーティング層内に含まれている弾性重合体がエポキシポリシロキサンとの最適混合重量比条件を逸脱して過量で含まれている比較例２のハードコーティングフィルムの場合、むしろ内屈曲性と曲げ特性が大きく低下した。
【０１１５】
このような結果から、下部コーティング層内弾性重合体をエポキシポリシロキサンに対して最適含量比で含む時、硬度特性と柔軟性および曲げ特性改善の効果を得ることができるのが分かる。
【０１１６】
また、支持基材層の上部および下部に同一組成のコーティング層を形成した場合、コーティング層内弾性重合体を含むかどうかによる柔軟性および曲げ特性改善効果を評価するために、実施例８および比較例３で製造したコーティングフィルムに対して内屈曲性と外屈曲性、そして曲げ特性をそれぞれ評価した。
内屈曲性は前記と同様な方法で測定した。
【０１１７】
外屈曲性：折り畳まれた部分の内側曲率半径（Ｒ）を多様に変化させて前記実施例および比較例で製造したハードコーティングフィルムをコーティング層形成面が外側へ向かうように、即ち、支持基材の一面にのみコーティング層が形成された場合にはコーティング層が形成されていない面側が内側に折り畳まれるように、そして支持基材の両面にコーティング層がそれぞれ形成された場合には下部コーティング層が内側に折り畳まれるように、折りたたんで広げることを２０万回繰り返して行った。クラック発生有無に対する確認と共に、折り畳まれた部分の内側曲率半径（Ｒ）を測定し、クラックが発生されない最も小さい曲率半径（Ｒ）値を確認した。
【０１１８】
追加的に、前記実施例８および比較例３で製造したハードコーティングフィルムでの上部コーティング層の表面硬度および曲げ特性も前記と同様な方法で測定し評価した。
その結果を下記表４に示した。
【０１１９】
【表４】
2021516173.tif 000007
【０１２０】
実験の結果、支持基材層の上部および下部コーティング層に弾性重合体を含む実施例８は、比較例３に比べては相対的に低下した硬度特性を示したが、通常のハードコーティングフィルムとは同等水準の硬度特性を示し、また内屈曲性および外屈曲性面では比較例３に比べて顕著に改善された効果を示した。
【国際調査報告】
2021516173.tif 000009
2021516173.tif 000010
2021516173.tif 000011
2021516173.tif 000012